(57)【特許請求の範囲】
【請求項１】
支持体上に色材受容層が設けられてなるインクジェット記録用紙において、分子内にフェノール性水酸基と該分子内のフェノール性水酸基の隣接の位置にＬ−ＳＲで示される部分構造を有する化合物を含有することを特徴とするインクジェット記録用紙（Ｌは２価の基、Ｒは水素原子、脂肪族基または芳香族基を表し、これら脂肪族基または芳香族基は置換基を有してもよい）。
【請求項２】
前記分子内にフェノール性水酸基と該分子内のフェノール性水酸基の隣接の位置にＬ−ＳＲで示される部分構造を有する化合物が下記一般式（Ｉ）であることを特徴とする請求項１に記載のインクジェット記録用紙。
0003852257.tif 000017
（式中、Ｌは２価の連結基を表し、Ｒ１は、水素原子、脂肪族基または芳香族基を表し、これら脂肪族基または芳香族基は置換基を有してもよく、Ｒ２は水素原子または置換基を表す。ｍは０または１の整数を表し、ｍが１の時には、２つの−Ｌ−Ｓ−Ｒ１は同じでも異なっていてもよい。ｎは０〜４の整数を表す。）
【請求項３】
前記色材受容層が、無機顔料と水溶性樹脂を含有する多孔質層であることを特徴とする請求項１又は２に記載のインクジェット記録用紙。
【請求項４】
前記色材受容層がカチオン性樹脂を含有することを特徴とする請求項１、２又は３に記載のインクジェット記録用紙。
【請求項５】
前記無機顔料が平均粒径１００ｎｍ以下の超微粒子シリカであることを特徴とする請求項１〜４の何れか１項に記載のインクジェット記録用紙。
【請求項６】
支持体上に色材受容層を有するインクジェット記録用紙の製造方法において、分子内にフェノール性水酸基と該分子内のフェノール性水酸基の隣接の位置にＬ−ＳＲで示される部分構造を有する化合物を微小油滴として含有した水性塗布液を用いて製造することを特徴とするインクジェット記録用紙の製造方法（Ｌは２価の基、Ｒは水素原子、脂肪族基または芳香族基を表し、これら脂肪族基または芳香族基は置換基を有してもよい）。
【発明の詳細な説明】
【０００１】
【発明の属する技術分野】
本発明は、インクジェット記録用紙（以下、単に記録用紙ともいう）及びその製造方法に関し、特に画像保存性、耐水性及び光沢性に優れるインクジェット記録用紙及びその製造方法に関する。
【０００２】
【従来の技術】
近年、インクジェット記録は急速に画質が向上してきており、写真画質に迫りつつある。この様な写真画質をインクジェット記録で達成するために、記録用紙の面でも改善が進んでおり、高平滑性の支持体上に微小な空隙層を設けた記録用紙はインク吸収性及び乾燥性に優れていることからもっとも写真画質に近いものの一つになりつつある。
【０００３】
一方、インクジェット記録においては通常水溶性染料が色材として用いられるが、この水溶性染料は親水性が高いために通常、記録後に高湿下に長期間保存したり或いは記録面上に水滴が付着した場合に染料が滲みやすい傾向がある。
【０００４】
この問題を解決するために染料固着性物質をインク受容層中に添加しておくことが一般的に行われており、そのような染料固着剤としては、表面がカチオン性である無機顔料（アルミナ微粒子等）や分子内に第４級アンモニウム塩基を有するカチオン性ポリマー等が挙げられる。
【０００５】
アルミナ微粒子はそれ自体は高い染料固着性を有し、しかも少量のバインダー（ポリビニルアルコール等）の使用で色材受容層を空隙層にすることが出来るが、原材料コストが比較的高く安価な記録用紙を製造する点で不利である。
【０００６】
一方、分子内に第４級アンモニウム塩基を有するカチオン性ポリマーは種々の微粒子と併用することで空隙層型の色材受容層に耐水性を付与することが出来る。
【０００７】
しかしながら、色材受容層が空隙層であることはインク吸収性に優れておりインクジェット記録時にムラのない均質な画像が得られる反面、多孔質皮膜であるが故に酸素の透過性が大きく、記録後の耐光性が劣る傾向にある。
【０００８】
多孔質皮膜にカチオン性物質を添加した場合、この問題が特に顕著に発生しやすく、特に空気が循環しやすい場所でかかる問題が生じることが本発明者らの検討の結果判明した。
【０００９】
このような耐光性の劣化を改善する為に従来から褪色防止剤として紫外線吸収剤を添加すること、各種の酸化防止剤を添加することが多数提案されている。
【００１０】
例えば、特開昭５７−８７９８９号、同５７−７４１９２号、特開平１−９５０９１号にはフェノール、ハイドロキノン誘導体を色材受容層に含有した記録用紙が開示されている。また、特開平１−１１５６７７号、同１−３６４７９号にはチオエーテル結合を有する化合物を色材受容層中に含有する記録用紙が開示されている。
【００１１】
しかしながら、酸素透過性の高い空隙層を有するインクジェット記録用紙においては、効果が必ずしも充分とは言い難く、充分な褪色防止効果を得るためにこうした各種の褪色防止剤を多量に添加すると、空隙層のインク吸収性を大幅に低下させてしまう。
【００１２】
また、従来の褪色防止剤は光を照射した初期は確かに効果が認められるが継続的に光照射されるような場合には徐々に効果が無くなり易い欠点があった。
【００１３】
また、光褪色防止剤として、紫外線吸収剤を含有したインクジェット用記録用紙材料が、特開昭５７−７４１９３号、同５７−１６４９７５号等に開示されているが、紫外線吸収剤では光照射したときの褪色には効果があるが、オゾン、窒素酸化物、硫黄酸化物等の室内に存在する酸化性ガスによる褪色には全く効果をしめさないものであった。
【００１４】
特に分子内に第４級アンモニウム塩基を有するカチオン性ポリマーを使用した場合には、色材の劣化の問題が大きくなり、インク吸収速度に悪影響を及ぼすことなく耐水性及び耐光性を改良させることが望まれている。
【００１５】
カチオン性ポリマーを用いた場合耐光性の劣化が空隙皮膜で加速される原因は定かではないが、染料がより上層、すなわち表面に固定されやすくなって酸素の影響をより受けやすくなったためと推定される。
【００１６】
【発明が解決しようとする課題】
従って、本発明の第一の目的は、画像保存性を改良した、インクジェット記録用紙及びその製造方法を提供することにある。また、本発明の第二の目的は、画像保存性を劣化させることなく、インク吸収性に優れ、にじみのない、光沢性に優れたインクジェット記録用紙及びその製造方法を提供することにある。
【００１７】
【課題を解決するための手段】
本発明の上記目的は、以下の構成により達成される。
【００１８】
１．支持体上に色材受容層が設けられてなるインクジェット記録用紙において、分子内にフェノール性水酸基と該分子内のフェノール性水酸基の隣接の位置にＬ−ＳＲで示される部分構造を有する化合物を含有することを特徴とするインクジェット記録用紙（Ｌは２価の基、Ｒは水素原子、脂肪族基または芳香族基を表し、これら脂肪族基または芳香族基は置換基を有してもよい）。
【００１９】
２．前記分子内にフェノール性水酸基と該分子内のフェノール性水酸基の隣接の位置にＬ−ＳＲで示される部分構造を有する化合物が下記一般式（Ｉ）であることを特徴とする前記１に記載のインクジェット記録用紙。
【００２０】
【化２】
0003852257.tif 000002
【００２１】
式中、Ｌは２価の連結基を表し、Ｒ１は、水素原子、脂肪族基または芳香族基を表し、これら脂肪族基または芳香族基は置換基を有してもよく、Ｒ２は水素原子または置換基を表す。ｍは０または１の整数を表し、ｍが１の時には、２つの−Ｌ−Ｓ−Ｒ１は同じでも異なっていてもよい。ｎは０〜４の整数を表す。
【００２２】
３．前記色材受容層が、無機顔料と水溶性樹脂を含有する多孔質層であることを特徴とする前記１又は２に記載のインクジェット記録用紙。
【００２３】
４．前記色材受容層がカチオン性樹脂を含有することを特徴とする前記１、２又は３に記載のインクジェット記録用紙。
【００２４】
５．前記無機顔料が平均粒径１００ｎｍ以下の超微粒子シリカであることを特徴とする前記１〜４の何れか１項に記載のインクジェット記録用紙。
【００２５】
６．支持体上に色材受容層を有するインクジェット記録用紙の製造方法において、分子内にフェノール性水酸基と該分子内のフェノール性水酸基の隣接の位置にＬ−ＳＲで示される部分構造を有する化合物を微小油滴として含有した水性塗布液を用いて製造することを特徴とするインクジェット記録用紙の製造方法（Ｌは２価の基、Ｒは水素原子、脂肪族基または芳香族基を表し、これら脂肪族基または芳香族基は置換基を有してもよい）。
【００２６】
以下、本発明を更に詳細に説明する。
本発明のインクジェット記録用紙の色材受容層には、色材の褪色防止剤として、分子内にフェノール性水酸基と−ＳＲで示される部分構造を有する化合物を含有している。フェノール性水酸基とは、ベンゼン環、ナフタレン環等の芳香環および複素芳香環に直結した水酸基を意味する。フェノール性水酸基を有するフェノール性の化合物及び−ＳＲで示される部分構造を有する硫黄系の化合物は、それぞれ一次酸化防止剤、二次酸化防止剤として広く工業用に利用され、色材の褪色防止剤としても利用されている。
【００２７】
一次酸化防止剤とは、酸化雰囲気下でそれ自身酸化されることにより、機能を発現するものであり、二次酸化防止剤とは、それ自身の酸化防止能力は高くないが、一次酸化防止剤との併用により、褪色防止効果を発現するものである。
【００２８】
本発明のインクジェット記録用紙の色材受容層に含有される、分子内にフェノール性水酸基と−ＳＲで示される部分構造を有する化合物は、好ましくは前記一般式（Ｉ）で示される化合物である。
【００２９】
前記一般式（Ｉ）において、Ｌは２価の連結基を表し、Ｒ1は、水素原子、脂肪族基または芳香族基を表し、Ｒ2は水素原子または置換基を表す。ｍは１〜５の整数を表し、ｍが２以上の時には、−Ｌ−Ｓ−Ｒ1は同じでも異なっていてもよい。ｎは０〜４の整数を表す。
【００３０】
以下一般式（Ｉ）について、詳しく説明する。Ｌは、２価の連結基（例えば、アルキレン、アリーレン、−Ｏ−、−Ｓ−、−ＣＯＯ−、−ＳＯ2−、−ＮＲ3−等）を表し、これらの組み合わせを包含する。
【００３１】
具体的には、−ＣＨ2−、−ＣＨ2ＣＨ2−、−ＣＨ（ＣＨ3）−、−Ｃ（ＣＨ3）2−、１，４−Ｃ6Ｈ4、１，３−Ｃ6Ｈ4、−ＣＯＯＣＨ2−、−ＳＯ2ＣＨ2−等が挙げられる。
【００３２】
Ｌとしては、メチレン基、エチレン基であることが好ましく、その置換位置は、フェノール性水酸基の隣接位置であることが好ましい。
【００３３】
Ｒ1は、水素原子、脂肪族基、芳香族基を表す。脂肪族基としては例えば、アルキル基、アルケニル基、アルキニル基、シクロアルキル基、脂肪族複素環基を表す。アルキル基、アリール基は置換基を有していてもよく、またＬまたはフェノール核と結合して環状構造を有していてもよい。
【００３４】
具体的には、脂肪族基としてメチル基、オクチル基、シアノエチル基、ドデシルオキシカルボニルメチル基、ベンジル基、シクロヘキシル基、２−ピペラジニル基、エチニル基、ビニル基等が挙げられるが本発明はこれらに限定されるものではない。
【００３５】
芳香族基の具体例としては、フェニル基、１−ナフチル基、２−テトラデシルオキシフェニル基、３−ピリジル基、２−ベンゾチアゾリル基等が挙げられるがこれらに限定されるものではない。
【００３６】
Ｒ2は、水素原子または置換基を表し、置換基の具体的な例としては、メチル基、ｔ−ブチル基、オクチル基、オクチルチオメチル基、２−エチルヘキシルオキシカルボニルメチル基等のアルキル基、フェニル基、４−メトキシフェニル基、２−ピリジル基等のアリール基、アルキルカルボニル基、アリールカルボニル基、アミノ基、ハロゲン原子、アルキルスルホニル基、アリールスルホニル基、アルキルオキシカルボニル基、アリールオキシカルボニル基、シアノ基、ニトロ基、水酸基、カルボキシ基、カルバモイル基、スルファモイル基、アミノカルボニル基、アミノスルホニル基、ホスホニル基、ホスファニル基等の置換基を表すがこれらに限定されるものでは無い。ｎは０〜４の整数を表し、ｎが２以上の時は、Ｒ2は同じであっても、異なっていても良い。
【００３７】
一般式（Ｉ）で表される化合物は、Ｒ1、Ｒ2の違いにより一般式（Ｉ）で表される化合物の水に対する溶解性を変えることができるが、好ましくはＲ1、Ｒ2の総炭素数が１０〜３０の範囲のものである。
【００３８】
また、一般式（Ｉ）で示される化合物の、色材褪色防止効果の機構については不明であるが、フェノール部位が酸化されて生じる、フェノキシラジカルをスルフィド部分で還元して、フェノールを再生して効力を発揮しているものと推定される。
【００３９】
本発明でもちいられる分子内にフェノール性水酸基と−ＳＲであらわされる部分構造を有する化合物は、分子内に一次酸化防止機能を有する部分と、二次酸化防止機能を有する部分を併せ持っているが、特にフェノール性水酸基と−ＳＲとを併せ持つ本発明の化合物は相乗効果が顕著に顕れるものと推定される。
【００４０】
また、一般式（Ｉ）で表される化合物においてＬが−ＣＨ2ＣＨ2−、−ＣＨ2−であるときは、フェノール性水酸基との酸素原子と硫黄原子が５員あるいは６員の安定な環状遷移状態を形成しうるため、より色材褪色防止効果を効率的に機能しているものと推定される。
【００４１】
以下に一般式（Ｉ）で示される化合物の具体例を挙げるが、本発明はこれらに限定されるものでは無い。
【００４２】
【化３】
0003852257.tif 000003
【００４３】
【化４】
0003852257.tif 000004
【００４４】
【化５】
0003852257.tif 000005
【００４５】
本発明の分子内にフェノール性水酸基と−ＳＲで示される部分構造を有する化合物の添加方法としては、水溶性が高い場合には水溶液として、インク受容層の塗布液に添加することもできるし、疎水性が高い場合には、分子内にフェノール性水酸基と−ＳＲで示される部分構造を有する化合物を含む水中油滴型の微小乳化物（以下オイル分散物という）として添加することもできる。
【００４６】
また、塗工された色材受容層に、適当な溶媒に溶解して含浸させてもよい。
添加方法としては、塗布液の粘度、安定性や、製造時の工数を考慮すると、水中油滴型の乳化分散液として添加するのが好ましい。オイル分散物で塗布液に添加した場合、塗布液中にカチオン性物質が存在した場合でも、相互作用が少ないため、凝集物等の発生も無く、平滑性が高く、高光沢のインク受容層を形成させることができる。
【００４７】
本発明の分子内にフェノール性水酸基と−ＳＲで示される部分構造を有する化合物のインク受容層中への添加量については、０．０１ｇ／ｍ2〜１ｇ／ｍ2の間である事が好ましい。添加量が多すぎるとインクの吸収性、インク受容層の膜強度に悪影響を与えることがあるためである。より好ましくは、０．０５ｇ／ｍ2〜０．５ｇ／ｍ2の含有量である。
【００４８】
本発明のインクジェット記録用紙は、支持体上に設けられた色材受容層が水溶性樹脂を有し、インクジェット記録時に色材受容層が膨潤してインクを受容する膨潤型インクジェット記録用紙である場合と、色材受容層が無機顔料及び少量の水溶性樹脂を有する空隙層を形成している空隙型のインクジェット記録用紙の場合のいずれにも適用できる。
【００４９】
しかしながら近年高インク吸収性が益々要求されており、特に空隙型の色材受容層であることは画質や記録後の乾燥性或いは皮膜の耐水性の面から好ましい。
【００５０】
また、支持体自身も耐水性に優れていることが好ましい。支持体が耐水性に優れているものは一般に非多孔質支持体であり、しかもこの上に設けられた色材受容層が空隙構造をとる場合に本発明の効果が特に大きい。
【００５１】
以下特に好ましい空隙型の色材受容層について説明する。
空隙型色材受容層は無機微粒子と少量の水溶性樹脂を有する。
【００５２】
上記無機微粒子の例としては、たとえば軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、水酸化マグネシウム等の白色無機顔料等を挙げることが出来る。
【００５３】
この様な無機微粒子は、１次粒子のまま用いても、また、２次凝集粒子を形成した状態で使用することもできるが、優れた光沢性を得る観点から被膜中で０．０１〜０．１μｍのサイズに成るような無機微粒子を使用することが好ましい。
【００５４】
本発明においては、低コストであることや高い反射濃度が得られる観点から低屈折率の微粒子であることが好ましく、表面がアニオン性の無機微粒子としては、気相法で合成されたシリカまたはコロイダルシリカがより好ましい。
【００５５】
また、表面がカチオン性の無機微粒子としては、カチオン表面処理された気相法シリカ、カチオン表面処理されたコロイダルシリカおよびアルミナ、コロイダルアルミナ、擬ベーマイト等も用いることが出来る。
【００５６】
色材受容層に用いられる水溶性樹脂の例としては、ポリビニルアルコール、ゼラチン、ポリエチレンオキサイド、ポリビニルピロリドン、ポリアクリル酸、ポリアクリルアミド、ポリウレタン、デキストラン、デキストリン、カラーギーナン（κ、ι、λ等）、寒天、プルラン、水溶性ポリビニルブチラール、ヒドロキシエチルセルロース、カルボキシメチルセルロース等が挙げられる。
【００５７】
これらの水溶性樹脂は２種以上併用することも可能である。
本発明で好ましく用いられる水溶性樹脂はポリビニルアルコールである。
【００５８】
本発明で好ましく用いられるポリビニルアルコールには、ポリ酢酸ビニルを加水分解して得られる通常のポリビニルアルコールの他に、末端をカチオン変性したポリビニルアルコールやアニオン性基を有するアニオン変性ポリビニルアルコール等の変性ポリビニルアルコールも含まれる。
【００５９】
酢酸ビニルを加水分解して得られるポリビニルアルコールは平均重合度が１０００以上のものが好ましく用いられ、特に平均重合度が１５００〜５０００のものが好ましく用いられる。
【００６０】
ケン化度は７０〜１００％のものが好ましく、８０〜９９．５％のものが特に好ましい。
【００６１】
カチオン変性ポリビニルアルコールとしては、例えば特開昭６１−１０４８３号に記載されているような、第１〜３級アミノ基や第４級アンモニウム基を上記ポリビニルアルコールの主鎖または側鎖中に有するポリビニルアルコールであり、カチオン性基を有するエチレン性不飽和単量体と酢酸ビニルとの共重合体をケン化することにより得られる。
【００６２】
カチオン性基を有するエチレン性不飽和単量体としては、例えばトリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−ビニル−２−メチルイミダゾール、Ｎ−（３−ジメチルアミノプロピル）メタクリルアミド、ヒドロキシルエチルトリメチルアンモニウムクロライド、トリメチル−（２−メタクリルアミドプロピル）アンモニウムクロライド、Ｎ−（１，１−ジメチル−３−ジメチルアミノプロピル）アクリルアミド等が挙げられる。
【００６３】
カチオン変性ポリビニルアルコールのカチオン変性基含有単量体の比率は、酢酸ビニルに対して０．１〜１０モル％、好ましくは０．２〜５モル％である。
【００６４】
アニオン変性ポリビニルアルコールは例えば、特開平１−２０６０８８号公報に記載されているようなアニオン性基を有するポリビニルアルコール、特開昭６１−２３７６８１号、および同６３−３０７９７９号公報に記載されているような、ビニルアルコールと水溶性基を有するビニル化合物との共重合体及び特開平７−２８５２６５号公報に記載されているような水溶性基を有する変性ポリビニルアルコールが挙げられる。
【００６５】
また、ノニオン変性ポリビニルアルコールとしては、例えば、特開平７−９７５８号公報に記載されているようなポリアルキレンオキサイド基をビニルアルコールの一部に付加したポリビニルアルコール誘導体、特開平８−２５７９５号公報に記載された疎水性基を有するビニル化合物とビニルアルコールとのブロック共重合体等が挙げられる。
【００６６】
ポリビニルアルコールは重合度や変性の種類違いなど２種類以上を併用することもできる。
【００６７】
色材受容層に用いられる無機微粒子の添加量は、要求されるインク吸収容量、空隙層の空隙率、無機微粒子の種類、水溶性樹脂の種類に大きく依存するが、一般には記録用紙１ｍ2当たり、通常５〜３０ｇ、好ましくは１０〜２５ｇである。
【００６８】
また、色材受容層に用いられる無機微粒子と水溶性樹脂の比率は質量比で通常２：１〜２０：１であり、特に３：１〜１０：１であることが好ましい。
【００６９】
分子内に第４級アンモニウム塩基を有するカチオン性の水溶性ポリマーはインクジェット記録用紙１ｍ2当たり通常０．１〜１０ｇ、好ましくは０．２〜５ｇの範囲で用いられる。
【００７０】
本発明のインクジェット記録用紙は、光沢性に優れ、高い空隙率を皮膜の脆弱性を劣化させずに得るために、前記水溶性樹脂が硬膜剤により硬膜されていることが好ましい。
【００７１】
硬膜剤は、一般的には前記水溶性樹脂と反応し得る基を有する化合物あるいは水溶性樹脂が有する異なる基同士の反応を促進するような化合物であり、水溶性樹脂の種類に応じて適宜選択して用いられる。
【００７２】
硬膜剤の具体例としては、例えば、エポキシ系硬膜剤（ジグリシジルエチルエーテル、エチレングリコールジグリシジルエーテル、１，４−ブタンジオールジグリシジルエーテル、１，６−ジグリシジルシクロヘキサン、Ｎ，Ｎ−ジグリシジル−４−グリシジルオキシアニリン、ソルビトールポリグリシジルエーテル、グリセロールポリグリシジルエーテル等）、アルデヒド系硬膜剤（ホルムアルデヒド、グリオキザール等）、活性ハロゲン系硬膜剤（２，４−ジクロロ−４−ヒドロキシ−１，３，５−ｓ−トリアジン等）、活性ビニル系化合物（１，３，５−トリスアクリロイル−ヘキサヒドロ−ｓ−トリアジン、ビスビニルスルホニルメチルエーテル等）、ほう酸およびその塩、ほう砂、アルミ明礬等が挙げられる。
【００７３】
特に好ましい水溶性樹脂としてポリビニルアルコールおよびまたはカチオン変性ポリビニルアルコールを使用する場合には、ほう酸およびその塩又はエポキシ系硬膜剤から選ばれる硬膜剤を使用するのが好ましい。
【００７４】
最も好ましいのはほう酸およびその塩から選ばれる硬膜剤である。
本発明で、ほう酸またはその塩としては、硼素原子を中心原子とする酸素酸およびその塩のことを示し、具体的にはオルトほう酸、二ほう酸、メタほう酸、四ほう酸、五ほう酸、八ほう酸およびそれらの塩が含まれる。
【００７５】
上記硬膜剤の使用量は水溶性樹脂の種類、硬膜剤の種類、無機微粒子の種類や水溶性樹脂に対する比率等により変化するが、通常水溶性樹脂１ｇ当たり５〜５００ｍｇ、好ましくは１０〜３００ｍｇである。
【００７６】
上記硬膜剤は、本発明の水色材受容層形成用水溶性塗布液を塗布する際に、該塗布液中に添加してもよく、あるいは予め硬膜剤を含有する塗布液を塗布してある支持体上に、本発明の色材受容層形成用水溶性塗布液を塗布しても良い。また、本発明の色材受容層形成用水溶性塗布液（硬膜剤非含有）を塗布・乾燥した後で硬膜剤溶液をオーバーコートするなどして供給することができるが、かれらの中で、好ましくは製造効率の観点から、本発明の色材受容層形成用水溶性塗布液中に硬膜剤を添加して塗布する方法が好ましい。
【００７７】
本発明の分子内に第４級アンモニウム塩基を有するカチオン性の水溶性ポリマーは、ポリマー主鎖または側鎖に第４級アンモニウム塩基を有する水溶性ポリマーであり、インクジェット記録用紙で公知の化合物が用いられるが、本発明においては、インクジェット記録用紙の耐光性及び耐水性を改良する観点から特に側鎖に第４級アンモニウム塩基を有するカチオン性の水溶性ポリマーが好ましい。
【００７８】
ポリマー主鎖に第４級アンモニウム塩基を有するポリマーの例としては例えばエピクロルヒドリン・ジメチルアミン付加重合物、ジメチルアリルアンモニウムクロライド・ＳＯ2共重合物、ジメチルアリルアンモニウムクロライド重合物などが挙げられる。
【００７９】
ポリマー側鎖中に第４級アンモニウム塩基を有するカチオン性の水溶性ポリマーとしては、ポリアリルアミン塩の重合物、或いは下記一般式（１）または（２）で表される繰り返し単位を有する水溶性ポリマーが挙げられる。
【００８０】
【化６】
0003852257.tif 000006
【００８１】
一般式（１）、（２）においてＲおよびＲ′は水素原子または炭素原子数が１〜４のアルキル基を表し、Ｒ1、Ｒ2、Ｒ3、Ｒ1′、Ｒ2′およびＲ3′はそれぞれアルキル基を表しＡおよびＪは２価の連結基を表す。Ｘ1-およびＸ2-はアニオンを表す。ｍは１〜６の整数を表す。
【００８２】
更に、具体的には、一般式（１）、（２）において、ＲおよびＲ′は水素原子または炭素原子数が１〜４のアルキル基であり、好ましくは水素原子またはメチル基である。
【００８３】
Ｒ1、Ｒ2、Ｒ3、Ｒ1′、Ｒ2′およびＲ3′はそれぞれアルキル基を表し、好ましくはメチル基またはエチル基である。これらのアルキル基はそれぞれ置換基を有していてもよい。
【００８４】
ＡおよびＪは２価の連結基を表すが、Ａは単なる結合手、−ＣＯＮＨ−または−ＣＯＯ−であることが好ましい。またＪは単なる結合手または−ＣＯＮ（Ｒ″）−基であることが好ましい（Ｒ″は水素原子、または置換基を有していてもよいアルキル基を表す）。
【００８５】
Ｘ1-およびＸ2-はアニオン（ハロゲンイオン、メチル硫酸イオン、ｐ−トルエンスルホン酸イオン等）を表す。
【００８６】
分子内に第４級アンモニウム塩基を有するカチオン性の水溶性ポリマーとしては特に上記一般式（１）または一般式（２）で表される繰り返し単位を有するポリマーが好ましく、一般式（１）または一般式（２）で表される繰り返し単位から構成される単独重合体であってもよく、また、第４級アンモニウム塩基を含まない繰り返し単位との共重合体であってもよい。
【００８７】
また、第４級アンモニウム塩基を有する繰り返し単位は一般式（１）と一般式（２）で表される繰り返し単位の両者を含むものであってもよく、更に一般式（１）または一般式（２）で表される繰り返し単位が各々２種以上繰り返し単位を含むものであっても良い。
【００８８】
一般式（１）または一般式（２）と共に共重合される第４級アンモニウム塩基を有しない繰り返し単位に用いられる単量体としては、例えば、スチレン、ブタジエン、メチルメタクリレート、エチルメタクリレート、ブチルメタクリレート、メチルアクリレート、エチルアクリレート、ブチルアクリレート、２−エチルヘキシルアクリレート、２−エチルヘキシルメタクリレート、ヒドロキシルエチルメタクリレート、酢酸ビニル、ビニルエーテル、アクリルアミド、Ｎ−メチルアクリルアミド、Ｎ−ブチルアクリルアミド、Ｎ−ビニルイミダゾール、４−ビニルピリジン、Ｎ−ビニルピロリドン等が挙げられる。
【００８９】
上記水溶性ポリマーが共重合体である場合、一般式（１）または一般式（２）で表される繰り返し単位はモル比で２０〜１００モル％が好ましく、３０〜１００モル％が特に好ましい。
【００９０】
上記第４級アンモニウム塩基を有するカチオン性の水溶性ポリマーは第４級アンモニウム塩基を有するために水溶性であるが、共重合する第４級アンモニウム塩基を含まないモノマーの組成や共重合体の比率によっては完全に水に溶解しないことがあるが、水混和性の有機溶媒と水との混合溶媒に溶解させることにより溶解し得るもので有れば本発明には使用できる。
【００９１】
ここで水混和性有機溶媒とは、メタノール、エタノール、イソプロパノール、ｎ−プロパノールなどのアルコール類、エチレングリコール、ジエチレングリコール、グリセリンなどのグリコール類、酢酸エチル、酢酸プロピル等のエステル類、アセトン、メチルエチルケトン等のケトン類、Ｎ，Ｎ−ジメチルホルムアミド等のアミド類など、水に対して通常１０％以上溶解し得る有機溶媒を言う。この場合、有機溶媒の使用量は水の使用量以下であることが好ましい。
【００９２】
次に本発明の分子内に第４級アンモニウム塩基を有するカチオン性の水溶性ポリマーの具体例を以下に示すが、本発明はこれらに限定されるものではない。
【００９３】
【化７】
0003852257.tif 000007
【００９４】
【化８】
0003852257.tif 000008
【００９５】
【化９】
0003852257.tif 000009
【００９６】
【化１０】
0003852257.tif 000010
【００９７】
【化１１】
0003852257.tif 000011
【００９８】
【化１２】
0003852257.tif 000012
【００９９】
【化１３】
0003852257.tif 000013
【０１００】
【化１４】
0003852257.tif 000014
【０１０１】
上記カチオン性ポリマーの数平均分子量は２０００〜１０万のものが好ましく、８万〜３０００のものが特に好ましい。
【０１０２】
本発明のインクジェット記録用紙の色材受容層および必要に応じて設けられるその他の層には、前記した以外に各種の添加剤を添加することが出来る。
【０１０３】
例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、またはこれらの共重合体、尿素樹脂、またはメラミン樹脂等の有機ラテックス微粒子、カチオンまたはノニオンの各種界面活性剤、特開昭５７−７４１９３号公報、同５７−８７９８８号公報及び同６２−２６１４７６号公報に記載の紫外線吸収剤、特開昭５７−７４１９２号、同５７−８７９８９号公報、同６０−７２７８５号公報、同６１−１４６５９１号公報、特開平１−９５０９１号公報及び同３−１３３７６号公報等に記載されている退色防止剤、特開昭５９−４２９９３号公報、同５９−５２６８９号公報、同６２−２８００６９号公報、同６１−２４２８７１号公報および特開平４−２１９２６６号公報等に記載されている蛍光増白剤、硫酸、リン酸、クエン酸、水酸化ナトリウム、水酸化カリウム、炭酸カリウム等のｐＨ調整剤、消泡剤、防腐剤、増粘剤、帯電防止剤、マット剤等の公知の各種添加剤を含有させることもできる。
【０１０４】
特に、本発明の色材受容層には、ラッテクス性ポリマーを含有させることによって、さらに、退色防止効果が発揮され好ましい。該ラッテクス性ポリマーのＴｇ（ガラス転移点）が４０℃以下のラテックス性ポリマー用いると、さらに、本発明の効果をより奏する点で好ましい。
【０１０５】
本発明に好ましく用いられる、テックス性ポリマーは、乳化重合法で重合されたラテックス性ポリマーであることが好ましく、例えば、ポリスチレンラテックス、スチレン−ブタジエン共重合体ラテックス、アクリロニトリル−ブタジエン系ラテックス、ポリアクリル酸エステル系ラテックス、ポリメタクリル酸系ラテックス、塩化ビニル系ラテックス、酢酸ビニル系ラテックス、エチレン−酢酸ビニル系ラテックス等が好ましく用いられる。
【０１０６】
上記のラテックス性ポリマーの具体例として、例えば、スチレン／ブタジエンラテックス（７／３）、ポリ酢酸ビニルラテックス、酢酸ビニル／エチレンラテックス（９／１）、酢酸ビニル／メタクリル酸エチルラテックス（５／５）、塩化ビニル／アクリル酸エチル（３／２）、アクリル酸エチル／アクリル酸メチル／ヒドロキシルエチルメクリレート（５／４／１）、スチレン／アクリル酸ブチル／ヒドロキシルエチルメタクリレート（１／６／３）、シリコンラテックス等を挙げる事ができる。上記において、かっこ内の共重合比率はモル比を表す。
【０１０７】
上記ポリマーラテックスの使用量は記録用紙１ｍ2当たり０．１〜２ｇであることが好ましい。０．１ｇ以上であれば、十分な褪色改良効果が得られる。また、２ｇ以下であれば、色材受容層の空隙率を低下させることなく、十分なインク吸収量が確保できる結果、高インク吸収量を保てる。
【０１０８】
色材受容層は２層以上から構成されていてもよく、この場合、それらの色材受容層の構成はお互いに同じであっても異なっていても良い。
【０１０９】
本発明のインクジェット記録用紙に用いられる支持体としては、従来インクジェット用記録用紙として公知の紙支持体、プラスチック支持体、複合支持体など適宜使用できるが、より高い濃度で鮮明な画像を得るためには支持体中にインク液が浸透しない疎水性支持体を用いるのが好ましい。
【０１１０】
透明支持体としては、例えば、ポリエステル系樹脂、ジアセテート系樹脂、トリアテセート系樹脂、アクリル系樹脂、ポリカーボネート系樹脂、ポリ塩化ビニル系樹脂、ポリイミド系樹脂、セロハン、セルロイド等の材料からなるフィルム等が挙げられ、中でもＯＨＰとして使用されたときの輻射熱に耐える性質のものが好ましく、ポリエチレンテレフタレートが特に好ましい。このような透明な支持体の厚さとしては、約１０〜２００μｍが好ましい。透明支持体のインク受容層側およびバック層側には公知の下引き層を設けることが、インク受容層やバック層と支持体との接着性を改良する観点から好ましい。
【０１１１】
また、不透明支持体としては、例えば、基紙の少なくとも一方に白色顔料等を添加したポリオレフィン樹脂被覆層を有する樹脂被覆紙（いわゆるＲＣペーパー）、ポリエチレンテレフタレートに白色顔料を添加したホワイトペットが好ましい。
【０１１２】
上記支持体とインク受像層の接着強度を大きくする等の目的で、インク受容層の塗布に先立って、支持体にコロナ放電処理や下引処理等を行うことが好ましい。さらに、本発明の記録用紙は必ずしも無色である必要はなく、着色された記録用紙であってもよい。
【０１１３】
本発明のインクジェット記録用紙では原紙支持体の両面をポリエチレンでラミネートした紙支持体を用いることが、記録画像が写真画質に近く、しかも低コストで高品質の画像が得られるために特に好ましい。そのようなポリエチレンでラミネートした紙支持体について以下に説明する。
【０１１４】
紙支持体に用いられる原紙は木材パルプを主原料とし、必要に応じて木材パルプに加えてポリプロピレンなどの合成パルプあるいはナイロンやポリエステルなどの合成繊維を用いて抄紙される。木材パルプとしてはＬＢＫＰ，ＬＢＳＰ，ＮＢＫＰ，ＮＢＳＰ，ＬＤＰ，ＮＤＰ，ＬＵＫＰ，ＮＵＫＰのいずれも用いることが出来るが短繊維分の多いＬＢＫＰ，ＮＢＳＰ，ＬＢＳＰ，ＮＤＰ，ＬＤＰをより多く用いることが好ましい。但し、ＬＢＳＰおよびまたはＬＤＰの比率は１０質量％〜７０質量％が好ましい。
【０１１５】
上記パルプは不純物の少ない化学パルプ（硫酸塩パルプや亜硫酸塩パルプ）が好ましく用いられ、又、漂白処理を行って白色度を向上させたパルプも有用である。
【０１１６】
原紙中には、高級脂肪酸、アルキルケテンダイマー等のサイズ剤、炭酸カルシウム、タルク、酸化チタンなどの白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤などを適宜添加することが出来る。
【０１１７】
抄紙に使用するパルプの濾水度はＣＳＦの規定で２００〜５００ｍｌが好ましく、また、叩解後の繊維長がＪＩＳ−Ｐ−８２０７に規定される２４メッシュ残分の質量％と４２メッシュ算分の質量％との和が３０〜７０％が好ましい。なお、４メッシュ残分の質量％は２０質量％以下であることが好ましい。
【０１１８】
原紙の坪量は３０〜２５０ｇが好ましく、特に５０〜２００ｇが好ましい。原紙の厚さは４０〜２５０μｍが好ましい。
【０１１９】
原紙は抄紙段階または抄紙後にカレンダー処理して高平滑性を与えることも出来る。原紙密度は０．７〜１．２ｇ／ｍ2（ＪＩＳ−Ｐ−８１１８）が一般的である。更に原紙剛度はＪＩＳ−Ｐ−８１４３に規定される条件で２０〜２００ｇが好ましい。
【０１２０】
原紙表面には表面サイズ剤を塗布しても良く、表面サイズ剤としては前記原紙中添加できるサイズと同様のサイズ剤を使用できる。
【０１２１】
原紙のｐＨはＪＩＳ−Ｐ−８１１３で規定された熱水抽出法ににより測定された場合、５〜９であることが好ましい
原紙表面および裏面はを被覆するポリエチレンは、主として低密度のポリエチレン（ＬＤＰＥ）および／または高密度のポリエチレン（ＨＤＰＥ）であるが他のＬＤＰＥやポリプロピレン等も一部使用することが出来る。
【０１２２】
特にインク受容層側のポリエチレン層は写真用印画紙で広く行われているようにルチルまたはアナターゼ型の酸化チタンをポリエチレン中に添加し、不透明度および白色度を改良したものが好ましい。酸化チタンの含有量はポリエチレンに対して通常３〜２０質量％、好ましくは４〜１３質量％である。
【０１２３】
ポリエチレン被覆紙は光沢紙として用いることも、また、ポリエチレンを原紙表面上に溶融押し出してコーティングする際にいわゆる型付け処理を行って通常の写真印画紙で得られるようなマット面や絹目面を形成した物も本発明で使用できる。
【０１２４】
原紙の表裏のポリエチレンの使用量はインク受容層やバック層を設けた後で低湿および高湿化でのカールを最適化するように選択されるが、通常インク受容層側のポリエチレン層が２０〜４０μｍ、バック層側が１０〜３０μｍの範囲である。
【０１２５】
更に上記ポリエチレン被覆紙支持体は以下の特性を有していることが好ましい。
▲１▼引っ張り強さ：ＪＩＳ−Ｐ−８１１３で規定される強度で縦方向が２〜３０ｋｇ、横方向が１〜２０ｋｇであることが好ましい
▲２▼引き裂き強度：ＪＩＳ−Ｐ−８１１６による規定方法で縦方向が１０〜２００ｇ、横方向が２０〜２００ｇが好ましい
▲３▼圧縮弾性率≧１．０１×１０7Ｐａが好ましい
▲４▼表面ベック平滑度：ＪＩＳ−Ｐ−８１１９に規定される条件で２０秒以上が光沢面としては好ましいが、いわゆる型付け品ではこれ以下であっても良い。
▲５▼不透明度：直線光入射／拡散光透過条件の測定条件で可視域の光線での透過率が２０％以下、特に１５％以下が好ましい。
【０１２６】
本発明の記録用紙の空隙層および下引き層など必要に応じて適宜設けられる各種の親水性層を支持体上に塗布する方法は公知の方法から適宜選択して行うことが出来る。好ましい方法は、各層を構成する塗布液を支持体上に塗設して乾燥して得られる。この場合、２層以上を同時に塗布することもでき、特に全ての水溶性樹脂層を１回の塗布で済ます同時塗布が好ましい。
【０１２７】
塗布方式としては、ロールコーティング法、ロッドバーコーティング法、エアナイフコーティング法、スプレーコーティング法、カーテン塗布方法あるいは米国特許第２，６８１，２９４号公報記載のホッパーを使用するエクストルージョンコート法が好ましく用いられる。
【０１２８】
本発明のインクジェット記録用紙を用いて画像記録する際には、水性インクを用いた記録方法が好ましく用いられる。
【０１２９】
上記水性インクとは、下記着色剤及び液媒体、その他の添加剤を有する記録液体である。着色剤としてはインクジェットで公知の直接染料、酸性染料、塩基性染料、反応性染料あるいは食品用色素等の水溶性染料あるいは水分散性顔料が使用できる。
【０１３０】
水性インクの溶媒としては、水及び水溶性の各種有機溶剤、例えば、メチルアルコール、イソプロピルアルコール、ブチルアルコール、ｔｅｒｔ−ブチルアルコール、イソブチルアルコール等のアルコール類；ジメチルホルムアミド、ジメチルアセトアミド等のアミド類；アセトン、ジアセトンアルコール等のケトンまたはケトンアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール、グリセリン、トリエタノールアミン等の多価アルコール類；エチレングリコールメチルエーテル、ジエチレングリコールメチル（又はエチル）エーテル、トリエチレングリコールモノブチルエーテル等の多価アルコールの低級アルキルエーテル類等が挙げられる。
【０１３１】
これらの多くの水溶性有機溶剤の中でも、ジエチレングリコール、トリエタノールアミンやグリセリン等の多価アルコール類、トリエチレングリコールモノブチルエーテルの多価アルコールの低級アルキルエーテル等は好ましいものである。
【０１３２】
その他の水性インクの添加剤としては、例えばｐＨ調整剤、金属封鎖剤、防カビ剤、粘度調整剤、表面張力調整剤、湿潤剤、界面活性剤及び防錆剤、等が挙げられる。
【０１３３】
水性インク液は記録用紙に対する濡れ性を良好にするために、２０℃において、通常２．５×１０-2Ｎｍ-1〜６．０×１０-2Ｎｍ-1、好ましくは３．０×１０-2Ｎｍ-1〜５．０×１０-2Ｎｍ-1の範囲内の表面張力を有するのが好ましい。
【０１３４】
【実施例】
以下に実施例を挙げて本発明を具体的に説明するが、本発明の実施態様はこれらの例に限定されるものではない。なお、実施例中で「％」は特に断りのない限り絶乾質量％を示す。
【０１３５】
実施例１
「シリカ分散液−１の調製」
１次粒子の平均粒径が約０．００７μｍの気相法シリカ（日本アエロジル工業株式会社製：アエロジル３００）１２５ｋｇを、三田村理研工業株式会社製のジェットストリーム・インダクターミキサーＴＤＳを用いて、硝酸でｐＨ＝２．５に調整した６２０Ｌの純水中に室温で吸引分散した後、全量を６９４Ｌに純水で仕上げた。
「シリカ分散液−２の調製」
カチオン性ポリマー（Ｐ−１０）を１．２９ｋｇ、エタノール４．２Ｌ、ｎ−プロパノール１．５Ｌを含有する溶液（ｐＨ＝２．５）１８Ｌに、シリカ分散液−１の６９４Ｌを攪拌しながら添加し、ついで、ホウ酸２６０ｇとホウ砂２３０ｇを含有する水溶液７．０Ｌを添加し、消泡剤（ＳＮ３８１：サンノプコ社製）を１ｇ添加した。
【０１３６】
この混合液を三和工業株式会社製高圧ホモジナイザーで２．４５×１０7Ｐａの圧力で２回分散し、全量を純水で９７Ｌに仕上げてほぼ透明なシリカ分散液−２を調製した。
【０１３７】
この混合液を三和工業株式会社製高圧ホモジナイザーで２．４５×１０7Ｐａの圧力で２回分散し、全量を純水で９７Ｌに仕上げてほぼ透明なシリカ分散液−２を調製した。
【０１３８】
「オイル分散液−１の調製」
例示化合物Ａ−１（チバガイギー社製、Ｉｒｇａｎｏｘ  ＬＲ）９００ｇ、ジイソデシルフタレート８００ｇを酢酸エチル１２Ｌに加熱溶解し、これを酸処理ゼラチン３３００ｇ、カチオン性ポリマー（Ｐ−１）１５００ｇ、サポニン５０％溶液・９，０００ｍｌを含有する水溶液６５Ｌに添加混合して三和工業株式会社製の高圧ホモジナイザーで２．４５×１０7Ｐａの圧力で３回乳化分散し、減圧で酢酸エチルを除去した後全量を１００Ｌに仕上げた。
【０１３９】
「塗布液の調製」
第１層、第２層の塗布液を以下の手順で調製した。
第１層用塗布液：
シリカ分散液−２の６５０ｍｌに４０℃で攪拌しながら、以下の添加剤を順次混合した。
（１）ポリビニルアルコール（クラレ工業株式会社製：ＰＶＡ２０３）
の１０％水溶液：                                      ０．６ｍｌ
（２）ポリビニルアルコール（クラレ工業株式会社製：ＰＶＡ２３５）
の５％水溶液：                                        ２７０ｍｌ
（３）オイル分散液−１：                                    ３５ｍｌ
（４）純水で全量を１０００ｍｌに仕上げる。
第２層用塗布液：
シリカ分散液−２の６５０ｍｌに４０℃で攪拌しながら、以下の添加剤を順次混合した。
（１）ポリビニルアルコール（クラレ工業株式会社製：ＰＶＡ２０３）
の１０％水溶液：                                      ０．６ｍｌ
（２）ポリビニルアルコール（クラレ工業株式会社製：ＰＶＡ２３５）
の５％水溶液：                                        ２７０ｍｌ
（３）シリコン分散液（東レ・ダウコーニング・シリコーン株式会社製
・ＢＹ−２２−８３９）：                                １５ｍｌ
（４）サポニン５０％水溶液：                                  ４ｍｌ
（５）純水で全量を１０００ｍｌに仕上げる。
【０１４０】
上記のようにして得られた塗布液を、下記のフィルターで濾過した。
第１層：東洋濾紙株式会社製ＴＣＰ１０で２段
第２層：東洋濾紙株式会社製ＴＣＰ３０で２段
ついで両面をポリエチレンで被覆した紙支持体（厚みが２２０μｍでインク吸収層面のポリエチレン中にはポリエチレンに対して１３質量％のアナターゼ型酸化チタンを含有）に、第１層（１４０μｍ）、第２層（４０μｍ）の順になるように各層を塗布した。かっこ内はそれぞれの湿潤膜厚を示し、第１層、第２層は同時塗布した。
【０１４１】
塗布はそれぞれの塗布液を４０℃で２層式スライドホッパーで塗布を行い、塗布直後に０℃に保たれた冷却ゾーンで２０秒間冷却した後、２０〜３０℃の風で６０秒間、４５℃の風で６０秒間、５０℃の風で６０秒間順次乾燥して記録用紙−１を得た。
【０１４２】
記録用紙−１において、以下のように変更した記録用紙−２〜１３を作製した。
【０１４３】
記録用紙−２：「オイル分散液−１」の調製において、例示化合物Ａ−１を例示化合物Ａ−４に替えた以外は記録用紙−１と同様にして記録用紙−２を作製した。
【０１４４】
記録用紙−３：「オイル分散液−１」の調製において、例示化合物Ａ−１を例示化合物Ａ−９に替えた以外は記録用紙−１と同様にして記録用紙−３を作製した。
【０１４５】
記録用紙−４：記録用紙−１の作製において、「オイル分散液−１」の代りに、例示化合物Ａ−１４の９％水溶液（硝酸でｐＨを４．２に調整）を同量添加した以外は記録用紙−１と同様にして、記録用紙−４を作製した。
【０１４６】
記録用紙−５：記録用紙−１の作製において、シリカ分散液−１の調製に用いた気相法シリカをアエロジル２００（日本アエロジル社製）に代えてそのまま、シリカ分散液−２の調製を行った以外は、記録用紙−１と同様にして、記録用紙−５を作製した。
【０１４７】
記録用紙−６：記録用紙−１の作製において、シリカ分散液−１の調製に用いた気相法シリカをアエロジル５０（日本アエロジル社製）に代えてそのまま、シリカ分散液−２の調製を行った以外は、記録用紙−１と同様にして、記録用紙−６を作製した。
【０１４８】
記録用紙−７：「オイル分散液−１」の調製において、例示化合物Ａ−１を比較化合物１に替えた以外は記録用紙−１と同様にして記録用紙−７を作製した。
【０１４９】
記録用紙−８：「オイル分散液−１」の調製において、例示化合物Ａ−１を比較化合物２に替えた以外は記録用紙−１と同様にして記録用紙−８を作製した。
【０１５０】
記録用紙−９：「オイル分散液−１」の調製において、例示化合物Ａ−１を比較化合物３に替えた以外は記録用紙−１と同様にして記録用紙−９を作製した。
【０１５１】
記録用紙−１０：「オイル分散液−１」の調製において、例示化合物Ａ−１を同量のジイソデシルフタレートに替えた以外は記録用紙−１と同様にして記録用紙−１０を作製した。
【０１５２】
記録用紙−１１：記録用紙−１の作製において、シリカ分散液−２の調製に用いたカチオン性ポリマーを使用しなかった以外は記録用紙−１と同様にして、記録用紙−１１を作製した。
【０１５３】
記録用紙−１２：記録用紙−１１の作製において、「オイル分散液−１」の調製に用いた例示化合物Ａ−１を同量のジイソデシルフタレートに替えた以外は記録用紙−１１と同様にして記録用紙−１２を作製した。
【０１５４】
記録用紙−１３：記録用紙−１の作製において、シリカ分散液の添加量とポリビニルアルコール（ＰＶＡ２３５）水溶液の添加量を入れ替えた以外は記録用紙−１と同様にして記録用紙−１３を作製した。
【０１５５】
以上のようにして得られたインクジェット記録用紙１〜１３についてそれぞれ以下の項目の評価を行った。
（画像保存性）
フタロシアニン系シアン染料２質量％、グリセリン６質量％、エチレングリコールを２０質量％含有する水性インクを用い、インクジェットプリンターで吐出量を段階的に変化させて各記録用紙にプリントした。
【０１５６】
得られたプリント画像を、キセノンフェードメータで７０，０００ｌｕｘの条件下で２０日間光照射した。
【０１５７】
キセノン光照射前の反射濃度が１．０になる点のキセノン光照射後の反射濃度を色素残存率として耐光性の尺度とした。
（観察粒径）
記録層の断面を電子顕微鏡で観察し、画像解析によって粒子径を求めた。
（光沢度）
表面の７５度光沢度を測定した。
（まだら性）
キャノン製インクジェットプリンタＢＪＦ６００にてシアンのベタをプリントして、その均一性を目視評価した。
【０１５８】
◎；全く均一なベタ画像である
◎；観察距離３０ｃｍ以上で均一に感じられる
△；観察距離６０ｃｍ以上で均一に感じられる
×；観察距離６０ｃｍ以上でもまだらに感じられる。
（にじみ）
キャノン製インクジェットプリンタＢＪＦ６００にてマゼンタの細線（幅１／３００×２．５４ｃｍ）をプリントし、２３℃、８０％ＲＨの環境に一週間放置して、細線の線幅の増大率を求めた。すべての評価結果を以下に示す。
【０１５９】
0003852257.tif 000015
【０１６０】
【化１５】
0003852257.tif 000016
【０１６１】
【発明の効果】
実施例で実証した如く、本発明によるインクジェット記録用紙及びその製造方法は、画像保存性を改良し、また、画像保存性に影響を与えることなく、インク吸収性に優れ、にじみのない、光沢性に優れた効果を有する。